(57)【特許請求の範囲】
【請求項１】
金属母型に電着層を生成して母型の逆型，複製型の電鋳製品を量産する電鋳生成品の製造方法において、
電鋳層を電着生成するための母型と、
前記母型の周縁部の背面を受けるための治具枠手段と、
前記母型の周縁部の背面を前記治具枠手段に押し当て、前方から前記母型の周縁部を押して前記治具枠手段に前記母型を圧着する金属板枠を有し、
前記金属板枠により前記母型を治具枠手段に圧着したものを電解槽に浸漬し、
前記母型に生成される電鋳層を前記金属板枠表面の一部にも一体で形成させることができるように治具で金属板を押さえつつ前記母型に生成される電鋳層を前記金属板枠表面の一部にも一体で形成させ、電着終了後、前記圧着を解除し、前記金属板枠の周縁部を前記母型から剥離する方向に押すことにより
完成した電鋳層を前記金属板枠と一体状態で母型から取り外すことを特徴とする電鋳生成品の製造方法。
【請求項２】
前記金属板枠は電鋳層が固着しにくい材質としてステンレスを使用することにより、電鋳生成品と一体に母型から剥離した後、容易に金属板枠を電鋳部分と分離できるように構成したことを特徴とする請求項１記載の電鋳生成品の製造方法。
【発明の詳細な説明】
【０００１】
【発明の属する技術分野】
本発明は、電鋳層の剥離工程を容易にすることを考慮した電鋳生成品の製造方法に関する。
【０００２】
【従来の技術】
図４および図６に従来の電鋳製品の製造方法を示す。
金属母型に電着層を生成して電鋳製品を量産するには、つぎの工程によって行う。
図４の製造方法では、図４（ａ）の断面図に示すように金属母型１を樹脂製の治具枠２にセットし、母型の断面を矢印１２の方向から治具２’で抑える。その後、治具枠２および治具２’と共に電解浴中に浸漬し露出部分に電着を行う。
また、図６の製造方法では図６（ａ）の断面図に示すように母型１を治具枠４にセットし、周縁の平坦面を矢印１３の方向から治具４’で抑える。その後、図４と同様、治具枠４および治具４’と共に電解浴中に浸漬し露出部分に電着を行う。
【０００３】
上記何れかの方法が従来の電鋳層生成の工程手段である。電鋳層が所定の厚みに達した段階で治具と共に電解槽から引き上げ、一体となった母型と電鋳層を治具より取りはずした後、母型から剥離した電鋳層を製品とする。
【０００４】
【発明が解決しようとする課題】
従来の方法によって治具から取り外された母型と電鋳層の状態を図４（ｂ）および図６（ｂ）に示す。図４（ｂ）は図４（ａ）の治具によるものであり、図６（ｂ）は図６（ａ）の治具によって電鋳層が生成されたものである。何れも、剥離工程直前の状態を示している。
剥離作業は何れの場合も周縁部から行うことになるが、図の×印に示すように母型と電鋳層は固着状態にある。
【０００５】
図５（ａ），（ｂ）および図７（ａ），（ｂ）は、固着状態の周縁部に対する剥離作業の実態を示す図である。
先ず鋭利な刃物状のヘラ５，５’等で母型と電鋳層の境界部を探り全周縁に沿ってこじ開け、図５（ｂ），図７（ｂ）の状態にしなければ剥離作業を進めることができない。
これらの作業はすべて熟練を要する手作業で、多大の時間と労力を費し、電鋳製品量産上の最大の障碍となっている。従って、剥離作業を容易に行えるようにできれば、量産性の向上に大きな効果を挙げることができる。
本発明の目的は、新しい方式の治具と金属板枠を用い、母型の周縁部を金属板枠で治具に圧着し電着終了時に全周縁部にわたり充分な面積を有する剥離部分を形成することにより、極めて容易に電鋳層の剥離作業を行うことができる電鋳生成品の製造方法を提供することにある。
【０００６】
【課題を解決するための手段】
前記目的を達成するために本発明による電鋳生成品の製造方法は、金属母型に電着層を生成して母型の逆型，複製型の電鋳製品を量産する電鋳生成品の製造方法において、電鋳層を電着生成するための母型と、前記母型の周縁部の背面を受けるための治具枠手段と、前記母型の周縁部の背面を前記治具枠手段に押し当て、前方から前記母型の周縁部を押して前記治具枠手段に前記母型を圧着する金属板枠を有し、前記金属板枠により前記母型を治具枠手段に圧着したものを電解槽に浸漬し、前記母型に生成される電鋳層を前記金属板枠表面の一部にも一体で形成させることができるように治具で金属板を押さえつつ前記母型に生成される電鋳層を前記金属板枠表面の一部にも一体で形成させ、電着終了後、前記圧着を解除し、前記金属板枠の周縁部を前記母型から剥離する方向に押すことにより完成した電鋳層を前記金属板枠と一体状態で母型から取り外すように構成されている。
また、本発明における前記金属板枠は電鋳層が固着しにくい材質としてステンレスを使用することにより、電鋳生成品と一体に母型から剥離した後、容易に金属板枠を電鋳部分と分離でき繰り返し使用できる。
【０００７】
すなわち、本発明は、樹脂製の治具枠と共に金属母型を圧着するための金属板枠を用いる。治具枠に金属母型を取り付け、周縁平坦部に金属板枠をセットして圧着用治具で抑える。母型を圧着した後全体を、電解浴中に浸漬して母型上に電鋳層を生成する。電鋳層の生成が終了した状態では、母型と金属板枠の圧着部分は母型の全周縁沿う面積となるが、この部分は電着終了まで剥離状態に維持される。電鋳終了時、圧着用治具を取り外し、治具の外側において金属板枠に剥離方向に力を加えることによって、金属板枠と一体のまゝ母型から容易に電鋳層を剥離することができる。
【０００８】
【作用】
上記方法によれば、電着終了時に全周縁部にわたり充分な面積を有する剥離部分が形成され、図５（ａ），（ｂ）および図７（ａ），（ｂ）に示す作業を行うことなく、極めて容易に剥離作業を達成することができる。したがって量産上最大の障碍となっている剥離作業の工程を著しく短縮することができる。
【０００９】
【発明の実施の形態】
以下、図面を参照して本発明の実施の形態を詳しく説明する。
図１は、本発明において治具とともに用いる金属板枠の実施の形態を示す図で、（ａ）は正面図，（ｂ）は断面で示した側面図である。
金属板枠６は長方形状のステンレスの薄板であり、中央に母型を収容する孔６ａを有している。母型を孔６ａに収容して重ね合わせたときの母型外形線１０を正面図に示してある。左右の周縁部はｅ1 の幅，上下部分の周縁部はｅ2 の幅で重なっており、この部分が電鋳時の剥離面として維持される。
【００１０】
図２は、本発明による製造方法の実施の形態を説明するための断面図で、（ａ）は電着終了状態を、（ｂ）は母型から電鋳層を剥離する工程をそれぞれ示している。金属母型１の正面から見た外形は長方形状であり、その周縁部は圧着保持するために平坦形状となっている。この周縁部には複数個のボルト８が植設されている。治具枠７は、樹脂製で周縁部に母型１の周縁部の背面を受けるための母型受け部７ａが取り付けられ、ボルト８を挿通する貫通孔７ｃが設けられている。母型受け部７ａは、母型１の周縁部を嵌め合わせするため、母型１の厚さと略同じ深さの溝７ｂが形成されている。なお、弾性部材を用いれば、溝を設けることなく圧着することもできる。
【００１１】
母型１をセットする手順はつぎの通りである。
母型１に植設されているボルト８の先端部を貫通孔７ｃに通し、母型１の外形を溝７ｂに嵌め合わせる。そしてナット９をボルト８に螺合する。ボルト８，ナット９は金属板枠６に矢印１１の方向に力を加えたとき母型が治具から浮き上がらないようにするためである。つぎに金属板枠６の周縁部の背面を母型１の周縁部に押し当て、金属板枠６の上から治具７’を矢印１３の方向に押して母型１を圧着する。
図１に示すｅ1 ，ｅ2 の幅の部分は、図３に示すように金属板枠６と母型１の圧着部分となり、電解浴中で電着が行われない剥離状態が維持される部分となる。治具７’を押し当てる部分は金属板枠６の周縁部内周付近を避けているため、金属板枠６の内周付近の上にも覆い被されるように電鋳層３ａが形成される。
【００１２】
このように組み込まれた母型と治具全体を電解槽に浸漬し電着を行う。
図２（ａ）は、母型１の表面部分および金属板枠６の周縁部内周付近に電鋳層が一体に生成され所定の厚みに達して電着を終了した状態を示している。
上述したように電鋳層３は金属板枠６に対し覆い被さるように生成されているため、７’を解除した後、金属板枠６に対して矢印１１の方向の力を金属板枠６の周縁に加えることにより、図２（ｂ）に示すように金属板枠６と電鋳層３は一体となって容易に母型１から剥離させることができる。その後、電鋳層３を金属板枠６から取り外す。
【００１３】
以上の実施の形態は、四角形状の金属板枠の例について説明したが、円形，楕円さらには他の多角形状であっても良い。かかる場合、治具の形状もそれに対応した形となる。また、この実施の形態は金属板枠として電鋳層が固着しにくいステンレスを用い、金属板枠と電鋳層を一体で、母型から剥離させ、その後、電鋳層を金属板枠から容易に外すことができる例について説明したが、金属板枠と電鋳層を一体で母型から剥離させた後、電鋳製品の打抜きの都合上電鋳層と金属板枠が固着させた方が良い場合は電鋳層が固着しやすい材質の金属板枠を用いることもある。
【００１４】
【発明の効果】
本発明による製造方法は、以上のような工程で構成されるので以下の効果を有する。
（１）従来、手作業による多大な時間と労力を要した剥離工程が著しく短縮されるため電鋳製品の生産性を格段に向上させることができる。
（２）手作業の関与しない簡単な工程で剥離が行われるため、この工程中に発生し易い母型・製品の損傷を避けることができる。
（３）剥離作業の単純化と大幅な時間的短縮により、この工程の自動化が可能となる。従来、量産が求められる電鋳品の製造については連続生産のできる自動化が望まれてきたが、剥離工程が他の工程との異質性が大きく整合性に著しく欠けることから、この工程が障碍となって自動化システムの構成が困難であった。上記の剥離方法により、電鋳品量産のための連続生産システムの自動化が可能となり、量産性向上に寄与することが大きい。
【図面の簡単な説明】
【図１】本発明において治具とともにに用いる金属板枠の実施の形態を示す図で、（ａ）は正面図，（ｂ）は断面で示した側面図である。
【図２】本発明による製造方法の実施の形態を説明するための断面図で、（ａ）は電着終了状態を、（ｂ）は母型から電鋳層を剥離する工程をそれぞれ示している。
【図３】図２（ａ）の母型取付部付近において剥離のために確保される部分を説明するための拡大図である。
【図４】従来の電鋳品の製造方法の工程を説明するための断面図で、（ａ）は電着終了状態を、（ｂ）は治具から取り外した状態をそれぞれ示している。
【図５】図４で生成された電鋳層の剥離作業の順序を示す断面図で、（ａ）は電鋳層と母型の境界付近にヘラの先端を当てている状態を、（ｂ）はヘラによって剥離している状態をそれぞれ示している。
【図６】従来の他の電鋳品の製造方法の工程を説明するための断面図で、（ａ）は電着終了状態を、（ｂ）は治具から取り外した状態をそれぞれ示している。
【図７】図６で生成された電鋳層の剥離作業の順序を示す断面図で、（ａ）は電鋳層と母型の境界付近にヘラの先端を当てている状態を、（ｂ）はヘラによって剥離している状態をそれぞれ示している。
【符号の説明】
１…金属母型
２，４，７…治具枠
２’，４’，７’…治具
３…電鋳層
５，５’…ヘラ
６…金属板枠
８…ボルト
９…ナット
１０…母型外形線
１１，１２，１３…矢印
【図１】
0004494619.tif 000002
【図２】
0004494619.tif 000003
【図３】
0004494619.tif 000004
【図４】
0004494619.tif 000005
【図５】
0004494619.tif 000006
【図６】
0004494619.tif 000007
【図７】
0004494619.tif 000008